(57)【要約】【課題】巻き付け時間を短縮できると共に強度が高い高圧タンクを製造することができる高圧タンクの製造方法を提供することである。【解決手段】回転するライナ（１１）に対し複数のアイクチ（３０）で樹脂含浸された帯状の強化繊維束（３５）を繰り出しながら案内し、複数方向から強化繊維束をライナの外面に同時に巻き付けて繊維強化樹脂層を形成する高圧タンクの製造方法であって、ライナの回転軸周りに複数の案内部を等角度間隔に配置させ、隣り合う案内部から繰り出される強化繊維束がライナの外面にて交差する交差角度をθ、強化繊維束の幅をｗ、ライナの半径をｒとしたときに、交差角度θがｗ＝ｒ×ｓｉｎθの関係式を満たす構成にした。【選択図】図４
2020131430.tif 000002
【特許請求の範囲】
【請求項１】
回転するライナに対し複数の案内部で樹脂含浸された帯状の強化繊維束を繰り出しながら案内し、複数方向から前記強化繊維束を前記ライナの外面に同時に巻き付けて繊維強化樹脂層を形成する高圧タンクの製造方法であって、
前記ライナの回転軸周りに前記複数の案内部を等角度間隔に配置させ、
隣り合う案内部から繰り出される前記強化繊維束が前記ライナの外面にて交差する交差角度をθ、前記強化繊維束の幅をｗ、前記ライナの半径をｒとしたときに、前記交差角度θがｗ＝ｒ×ｓｉｎθの関係式を満たすことを特徴とする高圧タンクの製造方法。
【発明の詳細な説明】
【技術分野】
【０００１】
本発明は、高圧タンクの製造方法に関する。
【背景技術】
【０００２】
高圧タンクとして、ガス等の高圧流体が充填されるライナを強化繊維によって外側から補強したものが知られている。高圧タンクの製造方法では、いわゆるフィラメントワインディング工法（以下、ＦＷ工法）によって、樹脂含浸された帯状の強化繊維束がライナの外面に巻き付けられる。ＦＷ工法では、ライナの回転軸に略直交する巻き付け角度でライナに強化繊維束を巻き付けるフープ巻きと、回転軸に対して斜めに交差する巻き付け角度でライナに強化繊維束を巻き付けるヘリカル巻きが実施されて、ライナの外面に繊維強化樹脂層が形成される。
【０００３】
ＦＷ工法のヘリカル巻きとしては、複数の強化繊維束をライナに対して複数方向から同時に巻き付ける多給糸方法が知られている（例えば、特許文献１参照）。特許文献１に記載の多給糸方法では、ライナの回転軸周りの全周に亘って複数の案内部が等角度間隔に配置されており、複数の案内部を通してライナに対して複数の強化繊維束が案内されて、複数の強化繊維束がライナに巻き付けられる。これにより、単一の強化繊維束をライナに対して巻き付ける単給糸方法と比較して、多給糸ＦＷによる強化繊維束の巻き時間が短縮されている。
【先行技術文献】
【特許文献】
【０００４】
【特許文献１】特開２０１３−０００８８７号公報
【発明の概要】
【発明が解決しようとする課題】
【０００５】
しかしながら、特許文献１に記載の多給糸方法によるヘリカル巻きによって高圧タンクを製造すると、ライナに対する強化繊維束の巻き時間を短くできる一方で、高圧タンクの強度が低下するという問題があった。
【０００６】
本発明では、巻き付け時間を短縮できると共に強度が高い高圧タンクを製造することができる高圧タンクの製造方法を提供することを目的とする。
【課題を解決するための手段】
【０００７】
上記課題を解決するために、本発明に係る高圧タンクの製造方法は、回転するライナに対し複数の案内部で樹脂含浸された帯状の強化繊維束を繰り出しながら案内し、複数方向から前記強化繊維束を前記ライナの外面に同時に巻き付けて繊維強化樹脂層を形成する高圧タンクの製造方法であって、前記ライナの回転軸周りに前記複数の案内部を等角度間隔に配置させ、隣り合う案内部から繰り出される前記強化繊維束が前記ライナの外面にて交差する交差角度をθ、前記強化繊維束の幅をｗ、前記ライナの半径をｒとしたときに、前記交差角度θがｗ＝ｒ×ｓｉｎθの関係式を満たすことを特徴とする。
【発明の効果】
【０００８】
本発明によれば、複数の案内部によってライナに強化繊維束が巻き付けられると、隣り合う案内部から繰り出された強化繊維束がライナの外面において最小の角度で交差される。隣り合う強化繊維束の交差角度が小さくなることで、交差箇所における強化繊維束の屈曲に起因した高圧タンクの強度低下が抑えられる。また、複数の強化繊維束がライナに対して同時に巻き付けられることで、ライナに対する強化繊維束の巻き付け時間を短縮することができる。
【図面の簡単な説明】
【０００９】
【図１】高圧タンクの模式断面図である。
【図２】一般的な多給糸方法によるヘリカル巻きでライナに強化繊維束を巻き付けた状態を示す図である。
【図３】高圧タンクの強度低下の説明図であり、（Ａ）は強化繊維束の屈曲範囲を示し、（Ｂ）は強化繊維束の交差角度と最大主応力の関係を示している。
【図４】ライナの半径と強化繊維束の幅と交差角度の関係を示す説明図である。
【図５】最小の交差角度で複数の強化繊維束をライナに巻き付けた状態を示す図である。
【図６】交差角度２０度で複数の強化繊維束をライナに巻き付けた状態を示す図である。
【図７】アイクチの角度間隔と高圧タンクのバースト強度との関係を示すグラフである。
【発明を実施するための形態】
【００１０】
以下、本実施形態について説明する。図１は、本実施形態に係る高圧タンクの模式断面図である。図２は、一般的な多給糸方法によるヘリカル巻きでライナに強化繊維束を巻き付けた状態を示す図である。図３は、高圧タンクの強度低下の説明図である。なお、以下では、高圧タンクとして車載用の燃料電池システムで燃料電池に水素等の燃料ガスを貯蔵する燃料タンクを例示して説明するが、高圧タンクは燃料電池システム以外の任意の用途で使用されてもよい。
【００１１】
［高圧タンクについて］
図１に示すように、高圧タンク１０は、タンクの基材となるライナ１１の外面を繊維強化樹脂層１２によって被覆したタンク本体１３を有している。タンク本体１３は、筒状の胴体部１４の両端から一対のドーム部１５、１６を半球状に膨出させた外面形状を有している。各ドーム部１５、１６の頂点箇所には一対の口金２１、２６が設けられている。一方の口金２１には貫通孔２４が形成されており、貫通孔２４に取り付けられたバルブ（不図示）によってタンク本体１３内のガスの放出及び流入が行われている。他方の口金２６には貫通孔が形成されておらず、口金２６によってタンク本体１３が封止されている。
【００１２】
ライナ１１は、高圧タンク１０の基材になるものであり、燃料ガスの貯留空間２０を持つように中空形状に形成されている。ライナ１１は、円筒部１７と、円筒部１７の軸方向外側に向かってライナ径を縮径するように円筒部１７から膨出した一対の側端部１８、１９とを有している。ライナ１１の樹脂材料としては、例えば、ポリアミド、エチレンビニルアルコール共重合体、ポリエチレン等の樹脂を用いることができる。ライナ１１には、燃料ガスとして水素ガスの他に、例えば、ＣＮＧ（圧縮天然ガス）等の各種圧縮ガス、ＬＮＧ（液化天然ガス）、ＬＰＧ（液化石油ガス）等の各種液化ガス、その他の各種加圧物質が充填されてもよい。なお、ライナ１１は、樹脂材料に代えてアルミニウム合金等の金属材料によって形成されていてもよい。
【００１３】
繊維強化樹脂層１２は、未硬化樹脂（未硬化の熱硬化性樹脂）が含浸された帯状の強化繊維束３５（図２参照）がライナ１１に巻き付けられて、加熱によって未硬化樹脂が硬化されることで形成される。繊維強化樹脂層１２は、ライナ１１の円筒部１７に強化繊維束３５がフープ巻きされることで形成されるフープ層Ｌ１と、ライナ１１の全体に強化繊維束３５がヘリカル巻きされることで形成されるヘリカル層Ｌ２とを有している。フープ層Ｌ１によってライナ１１の円筒部１７の径方向の強度が確保され、ヘリカル層Ｌ２によってライナ１１の回転軸方向の強度が確保される。
【００１４】
なお、フープ巻きとは、ライナ１１の回転軸ＣＸに略直交する巻き付け角度で、ライナ１１に対して強化繊維束３５を巻き付ける巻き付け態様である。ヘリカル巻きとは、ライナ１１の回転軸ＣＸに斜めに交差する巻き付け角度で、ライナ１１に対して強化繊維束３５を巻き付ける巻き付け態様である。強化繊維としては炭素繊維、ガラス繊維、アラミド繊維等が採用されてもよい。未硬化樹脂としては熱可塑性樹脂が採用されてもよい。未硬化樹脂として熱可塑性樹脂を用いる場合、熱可塑性樹脂が軟化した状態でライナ１１の外面に強化繊維束３５が巻き付けられた後に、放冷によって熱可塑性樹脂が硬化される。
【００１５】
一方の口金２１は、アルミニウム又はアルミニウム合金等の金属によって形成されている。一方の口金２１は、本体となる筒状部２２の外周にフランジ部２３が形成され、筒状部２２の一部をドーム部１５から突出させるようにライナ１１に取り付けられている。筒状部２２の内側の貫通孔２４には、貯留空間２０に対する燃料ガスを充填及び排出するバルブ（不図示）が取り付けられている。他方の口金２６は、アルミニウム又はアルミニウム合金等の金属によって形成されている。他方の口金２６は、一方の口金２１と略同様な外形に形成されているが、一方の口金２１とは筒状部２７の内側が閉塞されている点で相違している。
【００１６】
［高圧タンクの強度低下について］
このような高圧タンク１０の製造時には、巻き付け時間を短縮するために、多方向から複数の強化繊維束３５をライナ１１の外面に同時に巻き付ける多給糸方法によるヘリカル巻きが実施される場合がある。図２の比較例に示すように、一般的な多給糸方法によるヘリカル巻きでは、ライナ１１の回転軸周りの全周に亘って複数のアイクチ（案内部）３０が等角度間隔に配置され、隣り合うアイクチ３０の角度間隔が十分に確保されている。複数のアイクチ３０から繰り出された強化繊維束３５がライナ１１に巻き取られることで、ライナ１１の外面に複数の強化繊維束３５が巻き付けられる。
【００１７】
この場合、ライナ１１の側端部１８の口金２１の周辺に複数の強化繊維束３５が巻き付けられ、側端部１８に巻き付けられた複数の強化繊維束３５が交差する。複数のアイクチ３０の配置間隔が大きく確保されているため、側端部１８に巻き付けられた強化繊維束３５の交差角度が大きくなる傾向がある。例えば、ライナ１１の全周に亘って４０度間隔で配置された９つのアイクチ３０による９給糸のヘリカル巻きでは、強化繊維束３５が交差角度４０度で重なる交差箇所Ｓａや強化繊維束３５が交差角度９０度で重なる交差箇所Ｓｂが多くなる。強化繊維束３５の交差角度が大きくなると、強化繊維束３５の屈曲によって高圧タンクの強度が低下する。
【００１８】
より詳細には、図３（Ａ）に示すように、下側の強化繊維束３５の上に上側の強化繊維束３５が巻き付けられると、下側の強化繊維束３５と上側の強化繊維束３５の交差箇所では、下側の強化繊維束３５の両側辺に沿って上側の強化繊維束３５が屈曲する。なお、図３（Ａ）は球面に対して強化繊維束３５を巻き付けた状態を示している。交差角度３０度と交差角度９０度のときの上側の強化繊維束３５の屈曲範囲を比較すると、交差角度３０度の強化繊維束３５の屈曲範囲Ｒ１よりも交差角度９０度の強化繊維束３５の屈曲範囲Ｒ２が短い。また、交差角度３０度の強化繊維束３５よりも交差角度９０度の強化繊維束３５が急峻に屈曲している。よって、交差角度３０度の強化繊維束３５の屈曲範囲Ｒ１に生じる応力よりも、交差角度９０度の強化繊維束３５の屈曲範囲Ｒ２に生じる応力が高くなる。
【００１９】
図３（Ｂ）は、交差角度３０度、交差角度６０度、交差角度９０度の上側の強化繊維束３５に作用する最大主応力の測定結果である。交差角度３０度では上側の強化繊維束３５に約２２０［ＭＰａ］の最大主応力が生じ、交差角度６０度では上側の強化繊維束３５に約２６０［ＭＰａ］の最大主応力が生じ、交差角度９０度では上側の強化繊維束３５に約２７５［ＭＰａ］の最大主応力が生じている。このように、強化繊維束３５の交差角度が大きくなるのに伴って、上側の強化繊維束３５の屈曲範囲が短くなり、この屈曲範囲に生じる主応力が高くなって強化繊維束３５の強度が低下する。
【００２０】
そこで、本実施形態の高圧タンク１０の製造方法では、ライナ１１の回転軸周りの複数のアイクチ３０の角度間隔を狭めて、ライナ１１の外面における強化繊維束３５の交差角度を小さくしている。特に、ライナ１１（円筒部１７）の外周面に強化繊維束３５が周方向に隙間なく並ぶように、複数のアイクチ３０からライナ１１の外面に強化繊維束３５を巻き付けることで、強化繊維束３５の交差角度を最小にすることができる。これにより、強化繊維束３５の交差箇所において上側の強化繊維束３５に生じる主応力を低減して、高圧タンク１０（図１参照）の強度を向上させることができる。
【００２１】
［最小の交差角度について］
以下、図４及び図５を参照して、強化繊維束の最小の交差角度について説明する。図４は、ライナの半径と強化繊維束の幅と交差角度の関係を示す説明図である。図５は、最小の交差角度で複数の強化繊維束をライナに巻き付けた状態を示す図である。なお、図５では、ライナに対して複数の強化繊維束を１回だけ巻き付けた状態を示しているが、実際にはライナの全体に亘って複数の強化繊維束が複数回巻き付けられる。
【００２２】
図４に示すように、ライナ１１の回転軸周りに複数のアイクチ３０が等角度間隔に配置されている。このとき、隣り合うアイクチ３０の角度間隔は、ライナ１１の回転軸ＣＸと隣り合うアイクチ３０の中心を結ぶ直線Ｌ同士が成す角度によって表される。各アイクチ３０から繰り出される強化繊維束３５は上記直線Ｌ方向（ライナ１１の外周面の法線方向）に対して傾けられた状態でライナ１１に巻き付けられている。全ての強化繊維束３５が一様に同じ角度で傾けられているため、隣り合う直線Ｌの交差角度、すなわち隣り合うアイクチ３０の角度間隔は、これらのアイクチ３０から繰り出される強化繊維束３５がライナ１１にて交差する交差角度θに一致する。
【００２３】
また、ライナ１１の外周面に帯状の強化繊維束３５が隙間なく並べられると、隣り合う強化繊維束３５の間隔と強化繊維束３５の幅ｗが略一致する。また、ライナ１１の回転軸ＣＸから強化繊維束３５までの距離はライナ１１の半径ｒである。したがって、隣り合う強化繊維束３５の交差角度θと強化繊維束３５の幅ｗとライナ１１の半径ｒの関係が、交差角度を内角、強化繊維束３５の幅を高さ、ライナ１１の半径を斜辺とした略直角三角形によって表すことができる。この略直角三角形を利用することで、ライナ１１の外面における強化繊維束３５の最小の交差角度を求めることが可能である。
【００２４】
この場合、隣り合うアイクチ３０から繰り出される強化繊維束３５がライナの外面にて交差する交差角度をθ、強化繊維束３５の幅をｗ、ライナ１１の半径をｒとしたときに、交差角度θがｗ＝ｒ×ｓｉｎθの関係式を満たしている。この関係式を満たすことで、ライナ１１における強化繊維束３５の交差角度を最小にすることができる。よって、複数のアイクチ３０の角度間隔を、ライナ１１の半径ｒと強化繊維束３５の幅ｗから求めた交差角度θにすることで、最小の交差角度θで複数の強化繊維束３５をライナ１１に巻き付けることができる。
【００２５】
図５に示すように、多給糸のヘリカル巻きは、回転するライナ１１に対し複数のアイクチ３０によって複数の強化繊維束３５を繰り出しながら案内し、複数方向から強化繊維束をライナ１１の外面に同時に巻き付けている。ライナ１１の外周面に強化繊維束３５が周方向に略隙間なく並ぶため、ライナ１１の側端部１８において隣り合う強化繊維束３５が最小の交差角度θで交差している。よって、隣り合う強化繊維束３５が上下に重なる交差箇所において、上側の強化繊維束３５の屈曲範囲Ｒ３が大きくなる。すなわち、下側の強化繊維束３５の両側辺に沿った上側の強化繊維束３５の屈曲範囲Ｒ３が長くなって、上側の強化繊維束３５に生じる主応力が小さくなることで高圧タンク１０の強度が向上される。
【００２６】
なお、強化繊維束３５の交差角度が最小になる一例について説明したが、上記式を満たさなくても、複数のアイクチ３０の角度間隔を狭めることで強化繊維束３５の交差角度を小さくできる。すなわち、ライナ１１の回転軸周りの一部の範囲に複数のアイクチ３０を等角度間隔に配置すれば、ライナ１１の回転軸周りの全周に亘って複数のアイクチ３０を等角度間隔に配置する構成と比較して、強化繊維束３５の交差角度を小さくできる。なお、強化繊維束３５に生じる主応力を考慮すると、強化繊維束３５の交差角度は３０度以下であることが好ましい。
【００２７】
［複数のアイクチの角度間隔を狭めた一例について］
図６を参照して、複数のアイクチの角度間隔を狭めた一例について説明する。図６は、交差角度２０度で複数の強化繊維束をライナに巻き付けた状態を示す図である。なお、図６では、説明の便宜上、ライナに対して複数の強化繊維束を１回だけ巻き付けた状態を示しているが、実際にはライナの全体に亘って複数の強化繊維束が複数回巻き付けられる。
【００２８】
図６に示すように、ライナ１１の回転軸周りにおいて鉛直方向上方を０度としたときに、０度から１６０度の範囲に９つのアイクチ３０が２０度間隔で配置されて、ライナ１１に対して９給糸のヘリカル巻きが実施される。上記したように、複数のアイクチ３０の角度間隔は、隣り合うアイクチ３０から繰り出される強化繊維束３５がライナ１１の側端部１８にて交差する交差角度に一致する。したがって、隣り合う強化繊維束３５の交差角度が２０度になって、ライナ１１の回転軸周りの全周に亘ってアイクチ３０を４０度間隔で配置した９給糸のヘリカル巻き（図２参照）と比較して、強化繊維束３５の交差角度が小さくなる。
【００２９】
なお、複数のアイクチ３０の角度間隔が２０度の場合、全ての強化繊維束３５が交差角度２０度で重なるわけではない。交差角度２０度で重なる交差箇所Ｓｃの他にも、交差角度２０度よりも大きな角度で重なる交差箇所Ｓｄも存在する。しかしながら、大部分の強化繊維束３５が交差角度２０度で重なり、強化繊維束３５が交差角度２０度よりも大きな角度で重なる交差箇所Ｓｄは少ない。よって、複数のアイクチ３０が２０度間隔で配置される構成であっても、図２に示す比較例と比べて、複数の強化繊維束３５の交差角度が大きな交差箇所が少ないため、強化繊維束３５の屈曲に起因した高圧タンク１０の強度低下が抑えられる。
【００３０】
以上のように、本実施形態の高圧タンク１０の製造方法では、複数のアイクチ３０を通してライナ１１に強化繊維束３５が巻き付けられると、隣り合うアイクチ３０から繰り出された強化繊維束３５がライナ１１の外面において狭い角度で交差される。隣り合う強化繊維束３５の交差角度が小さくなることで、交差箇所における強化繊維束３５の屈曲に起因した高圧タンク１０の強度低下が抑えられる。また、複数の強化繊維束３５がライナ１１に対して同時に巻き付けられることで、ライナ１１に対する強化繊維束３５の巻き付け時間を短縮できる。
【００３１】
［バースト強度の評価］
図７を参照して、アイクチの角度間隔を狭めて、強化繊維束の交差角度を小さくした際の高圧タンクのバースト強度について説明する。図７は、アイクチの角度間隔と高圧タンクのバースト強度との関係を示すグラフである。
【００３２】
本願発明者は、４０度間隔の９つのアイクチ３０によって９給糸のヘリカル巻きを実施した高圧タンク１０（図２参照）と、２０度間隔の９つのアイクチ３０によって９給糸のヘリカル巻きを実施した高圧タンク１０（図６参照）のバースト強度を測定した。この結果、４０度間隔のアイクチ３０を用いて製造した高圧タンク１０のバースト強度は約７０［ＭＰａ］になり、２０度間隔の９つのアイクチ３０を用いて製造した高圧タンク１０のバースト強度は約７５［ＭＰａ］になった。このように、アイクチ３０の角度間隔を狭くして、強化繊維束３５の交差角度を小さくすることで高圧タンク１０のバースト強度が向上することが確認された。
【００３３】
以上、本発明の実施形態について詳述したが、本発明は、上述の実施形態に限定されるものではなく、特許請求の範囲に記載された本発明の精神を逸脱しない範囲で、種々の設計変更を行うことができるものである。例えば、本実施形態の高圧タンク１０の製造方法は、回転するライナ１１に対し複数のアイクチ３０によって樹脂含浸された帯状の強化繊維束３５を繰り出しながら案内し、複数方向から強化繊維束３５をライナ１１の外面に同時に巻き付けて繊維強化樹脂層１２を形成する高圧タンク１０の製造方法であって、ライナ１１の回転軸周りの一部の範囲に複数のアイクチ３０が等角度間隔に配置され、複数のアイクチ３０からライナ１１に対して強化繊維束３５を同時に巻き付ける構成であればよい。具体的には、ライナ１１の回転軸周りにおいて鉛直方向上方を０度としたときに、０度から２４０度の範囲に９つのアイクチ３０が３０度間隔で配置されて、９つのアイクチ３０からライナ１１に強化繊維束３５を同時に巻き付ける構成でもよい。
【００３４】
また、本実施形態について説明したが、他の実施形態として実施形態および変形例を全体的又は部分的に組み合わせたものでもよい。さらに、本開示の技術は本実施形態に限定されるものではなく、技術的思想の趣旨を逸脱しない範囲において様々に変更、置換、変形されてもよい。さらには、技術の進歩または派生する別技術によって、技術的思想を別の仕方で実現することができれば、その方法を用いて実施されてもよい。したがって、特許請求の範囲は、技術的思想の範囲内に含まれ得る全ての実施態様をカバーしている。
【符号の説明】
【００３５】
１０：高圧タンク、１１：ライナ、１２：繊維強化樹脂層、３０：アイクチ（案内部）、３５：強化繊維束、ＣＸ：回転軸、θ：強化繊維束の交差角度、ｒ：ライナの半径、ｗ：強化繊維束の幅
【図１】
2020131430.tif 000003
【図２】
2020131430.tif 000004
【図３】
2020131430.tif 000005
【図４】
2020131430.tif 000006
【図５】
2020131430.tif 000007
【図６】
2020131430.tif 000008
【図７】
2020131430.tif 000009